(57)【要約】【課題】  粘着剤組成物中に配合されている機能発現剤の機能を十分に発揮させることが出来る粘着剤組成物の提供。【構成】  粘着剤を主成分とする粘着剤組成物において、機能発現剤を内包したマイクロカプセルと無機粒子を含有することを特徴とする粘着剤組成物である。【特許請求の範囲】
【請求項１】
粘着剤を主成分とする粘着剤組成物において、機能発現剤を内包したマイクロカプセルと無機粒子を含有することを特徴とする粘着剤組成物。
【請求項２】
前記無機粒子がりん片状又は針状の形態を有する粒子である請求項１記載の粘着剤組成物。
【請求項３】
前記機能発現剤が消色剤又は剥離剤である請求項１又は２記載の粘着剤組成物。
【請求項４】
前記の消色剤を内包するマイクロカプセルが１００００ｋＰａ以下の圧力により破壊される請求項１〜３の何れかの項に記載の粘着剤組成物。
【請求項５】
基材上に請求項１〜４の何れかの項に記載の粘着剤組成物を含有する層を設けたことを特徴とする感圧転写粘着テープ。
【請求項６】
感圧転写粘着テープを巻回してある供給テープ、被転写体への転写させる感圧用ヘッド及び転写使用後に残った基材を巻き取るリールよりなる塗膜転写具において、前記感圧転写粘着テープが請求項５に記載の感圧転写粘着テープであることを特徴とする塗膜転写具。
【発明の詳細な説明】
【技術分野】
【０００１】
本発明は粘着機能以外の機能をも有する機能発現剤を含有する粘着剤組成物および該粘着剤組成物を基材上に貼着した感圧転写粘着テープおよび該感熱転写テープを被着体に転写する塗膜転写具に関する。
【背景技術】
【０００２】
従来、粘着剤組成物は如何に十分な粘着力を有するかが問題となっていたが、最近は粘着力と共に、粘着力以外の他の機能を付与することが行われている。例えば、使用時に着色した粘着剤組成物が使用後には消色したり、或いは使用時には強力な粘着力をもって貼着していたラベルなどを使用後には容易に剥離できるような粘着剤組成物であったりする等粘着力以外に種々の他の機能を有する粘着剤組成物、感圧転写粘着テープおよび塗膜転写具が要求されるようになっている。そして、このような機能を持たせる粘着剤組成物は、粘着剤組成物中に機能を発現させる機能発現剤をマイクロカプセルに内包させて粘着剤組成物中に含有させることが多く、また、機能発現剤をマイクロカプセルに内包させたものを含有する粘着剤組成物を基材上に粘着層として積層させて粘着テープとするケースが多い。更に、この粘着テープを供給リール、転写ヘッド及び巻取リールよりなる塗膜転写具を用いて被着体に貼着することが多い。例えば、特許文献１では粘着剤にロイコ染料と顕色剤を反応させた色剤、その色剤に対する消色剤を内包するマイクロカプセルを含有させている粘着剤または感圧転写粘着テープが提案されている。しかしながら、この粘着テープを使用すると不均一な加圧下ではマイクロカプセルが確実に破壊されず、色剤の色が残ってしまう不具合を生じている。
そして、これらの粘着剤組成物或いは粘着テープを、その機能を十分発揮するためには必要時にマイクロカプセルの殻を確実、容易に破壊することが必要である。
【特許文献１】特開２００４−９１７６９号明細書
【発明の開示】
【発明が解決しようとする課題】
【０００３】
本発明は、マイクロカプセル中に内包されている機能発現剤を十分に発揮させる粘着剤組成物および該粘着剤組成物を基材上に積層した感圧転写粘着テープを提供することを目的とし、更にこの感圧転写粘着テープを用いた塗膜転写具を提供することを目的とする。
【課題を解決するための手段】
【０００４】
本願の第１の発明の要旨は、粘着剤を主成分とする粘着剤組成物において、機能発現剤を内包したマイクロカプセルと無機粒子を含有することを特徴とする粘着剤組成物であり、第２の発明の要旨は、前記機能発現剤を内包したマイクロカプセルと無機粒子を含有した粘着剤組成物を基材上に積層したことを特徴とする感圧転写粘着テープである。そして、第３の発明の要旨は、感圧転写粘着テープを巻回してある供給テープ、被転写体への転写させる感圧用ヘッド及び転写使用後に残った基材を巻き取るリールよりなる塗膜転写具において、前記感圧転写粘着テープが請求項５に記載の感圧転写粘着テープであることを特徴とする塗膜転写具である。
【発明の効果】
【０００５】
本発明においては、機能発現剤を内包したマイクロカプセルと無機粒子とを共存させたので極めて低い圧力、例えば１００００ｋＰａ以下のという極めて低い圧力範囲で確実にマクロカプセルを確実に破壊することができ、粘着剤組成物は機能発現剤の機能を確実に発揮することが出来る。例えば、機能発現剤として剥離剤を用いた場合は２００〜１００００ｋＰａの範囲内の圧力でマイクロカプセルを確実に破壊することができ、該粘着剤組成物は粘着後、２００〜１００００ｋＰａの範囲内の圧力で剥離機能を確実に発揮することが出来る。
【発明を実施するための最良の形態】
【０００６】
本発明について詳細に述べる。
本発明における粘着剤組成物は通常の感圧転写粘着テープの粘着剤層を構成する粘着剤組成物と同様に粘着剤を主成分とし、架橋剤、粘着付与剤、可塑剤、老化防止剤、充填剤、増粘剤、ｐＨ調整剤、消泡剤等の助剤を適宜配合して構成されている。主成分である粘着剤として、例えば天然ゴム、合成ゴム等のゴム系粘着剤やアクリル酸アルキルエステル、アクリル酸アルキルエーテル、ビニルエーテル等の重合体もしくは共重合体であって、これらの粘着剤は単独または二種以上混合して使用されている。
本発明の粘着剤組成物中には、上記の助剤と共に更に機能発現剤が含有されているのである。機能発現剤としては、消色剤や剥離剤等がある。消色機能を発現させるために粘着剤組成物はロイコ染料等を用いて着色粘着剤組成物とし、これに多価アルコール、脂肪酸エステル、グリコールエーテル、植物油などの消色剤内包のマイクロカプセルを含有させる。消色剤としてはひまし油、ラウリルアルコール、ミリスチルアルコール、セチルアルコール、ステアリルアルコール、アイコシルアルコール、ドコシルアルコール、トリエチレングリコール、ポリエチレングリコール（分子量200、400、600、1500、4000、6000、20000）、トリメチロールプロパン、ジエタノールアミン、トリエタノールアミン、トリイソプロパノールアミン、第四級アンモニウム塩、ポリオキシエチレンアルキルアミン、ポリオキシエチレンアルキルエーテル、ポリオキシエチレンアルキルフエニルエーテル、ソルビタン脂肪酸エステル、シヨ糖エステル、フタル酸ジメチル、フタル酸ジエチル、ミリスチン酸ブチル、パルミチン酸ブチル、ステアリン酸メチル、ステアリン酸エチル、ステアリン酸プロピル、ステアリン酸ブチル、ステアリン酸オクチル、オレイン酸ブチル、ポリビニルピロリドン、ヒドロキシプロピルセルロース等である。
【０００７】
また、使用後貼着物を剥離させる剥離機能を発現させる為に、剥離剤内包のマイクロカプセルを粘着組成物に含有させる。剥離剤としては脂肪族炭化水素（ガソリン、ベンジン、ミネラルスピリット、ナフサ、石油ナフサなど）、芳香族炭化水素（ベンゼン、トルエン、キシレン、デカリン、テトラリン、ｐ−シメン等）、或いはハロゲン化炭化水素（トリクロロエチレン、パークロロエチレン、クロロホルム、四塩化炭素、モノブロモベンゼン、モノクロロベンゼン、ジクロロベンゼンなど）、アルコール類（アミルアルコール、エチルアルコール、イソプロピルアルコール、２−エチルブチルアルコール、２−エチルヘキシルアルコール、シクロヘキシルアルコール、メチルアルコール、メチルアミルアルコール、ベンジルアルコール、ブチルアルコール等）、ケトン類（アセトン、アセトニルアセトン、ジアセトアルコール、ジイソブチルケトン、ジエチルケトン、ジプロピルケトン、メチルアミルケトン、メチルブチルケトン、メチルシクロヘキサノン、メチルジプロピルケトン、メチルエチルケトン、メチルｎ−ヘキシルケトン、メチルイソブチルケトン、メチルプロピルケトン、メジシルオキシド等）、エステル類（酢酸エステル、酪酸エステル、プロピオン酸エステル、ギ酸エステル等。エーテル類…イソプロピルエーテル、エチルエーテル、ジエチレングリコールジエチルエーテル、エチレングリコールジエチルエーテル、ブチルエーテル等）、ケトンアルコール類（アセトニルアルコール、ジアセトンアルコール、ジヒドロキシアセトン、ピルビルアルコール等）、エーテルアルコール類（エチレングリコールイソプロピルエーテル、グリシドール、エチレングリコールモノエチルエーテル、ジエチレングリコールモノエチルエーテル、グリコールエーテル、エチレングリコールモノベンジルエーテル、ジエチレングリコールモノメチルエーテル、エチレングリコールモノメチルエーテル、トリエチレングリコールモノエチルエーテル等）、ケトンエーテル類（アセタールエチルエーテル、アセトニルメタノールエチルエーテル、メチルエトキシエチルエーテル等）ケトンエステル類（アセト酢酸エチル、ピルビン酸エチル等）エステルエーテル（酢酸ブチルブチルカービトール、酢酸ブチルセロソルブ、酢酸カービトール、酢酸セロソルブ、酢酸３−ブトキシブチル、酢酸メチルカービトール、酢酸メチルセロソルブ等を挙げることが出来る。
【０００８】
そして、本発明では機能発現剤はマイクロカプセル中に内包させる。マイクロカプセルに内包させる手段としては公知の方法によって行う。その方法としては、界面重合法、in-situ重合法、コアセルベーション法、液中乾燥法、乾式混合法、噴霧乾燥法等何れの方法でも良い。
更に、本発明においては機能発現剤を内包したマイクロカプセルと共に、無機粒子を含有させる。無機粒子としては酸化マグネシウム、ケイ酸マグネシウム、酸化亜鉛、酸化アルミニウム、炭酸マグネシウム、炭酸カルシウム、水酸化マグネシウム、ケイ酸マグネシウム、シリカ、雲母、粘土鉱物等が挙げられる。これら無機粒子の大きさは０．１μｍ〜１００μｍの範囲であり、その形状は特に制限はなく、板状、針状、りん片状、テトラポット状等いずれも使用可能であるが、針状の無機粒子が特に好ましい。好ましい粒子としてはガラス、ケイカイ石、セピオライト、クリソタイル、ホウ酸アルミニウム、酸化チタン、チタン酸カリウム等がある。そして無機顔料の含有量としては、粘着組成物中において機能発現剤を内包したマイクロカプセル１００重量部に対して、１０〜３００重量部、好ましくは２０〜１５０重量部である。
【０００９】
本発明の粘着剤組成物は、上記の機能発現剤を内包したマイクロカプセルと無機粒子を含有させたことによって、僅かな圧力によって、例えば機能発現剤が消色剤の場合は１００００ｋＰａ以下の外圧によって、また、剥離剤の場合は２００〜１００００の範囲内の圧力で無機粒子がマイクロカプセルの殻に作用して確実に破壊することができ、その結果、該粘着組成物は機能を発揮することができる。
本発明の感圧転写粘着テープは上記粘着組成物を基材上に塗工、積層することによって容易に得ることができる。塗工手段としては、ロールコーター法等の公知の手段によって行うことが出来る。
本発明にかかる塗膜転写具は、感圧転写粘着テープを巻き付ける供給リールと、この供給リールより供給される感圧転写粘着テープの粘着剤層を基材から剥離しながら被着体へ転写させる転着用ヘッドと、転写使用後に残った基材を巻き取る巻取リールとからなる塗膜転写具において、感熱転写テープとして上記の粘着組成物を基材上に塗工・積層した感熱転写粘着テープを使用するものである。
本発明の感圧転写粘着テープの基材上に設けられた粘着剤層の構造を図１示す。図１において、１は粘着剤、２は機能発現剤内包マイクロカプセル、３は針状の無機粒子である。
【実施例】
【００１０】
以下本発明の実施例をもって、更に本発明を具体的に説明する。
実施例１〜２で使用した無機粒子はテトラポット形状酸化亜鉛の粒子（松下アムテッ（株）製パナテトラ）であり、その粒子径は２〜５０μｍであった。また、実施例３〜４で使用した無機粒子は炭酸マグネシウムのりん片状粒子（神島化学工業（株）製「金星」）で、その粒子の平均粒子径は６μｍであった。そして比較例１〜４は何れも無機粒子を採用していない態様である。
【００１１】
実施例１
ロイコ染料としてクリスタルバイオレットラクトン（東京化成工業（株）製）１０重量部と、顕色剤としてＴＧ−ＳＡ（日本化薬（株）製）４重量部とを加熱溶解し攪拌することにより青色に発色させ、放冷後粉砕して色剤Ａを得た。
次に界面重合法を用い、この色剤Ａの消色剤となるひまし油（関東化学（株）製）を内包したマイクロカプセルを得た。
上記の色剤Ａ５．４４重量部とひまし油内包マイクロカプセル１３．６重量部と針状粒子（「パナテトラ」）６．８重量部をアクリル粘着剤（サイデン化学（株）製）２１．７６重量部に分散させ、剥離処理した基材上に塗工させ、感圧転写粘着テープを得た。
このテープを１００００ＫＰａの圧力をかけながら紙に転写したところ、この時点では視認可能な青色を有していた為にどこまで転写をしたのか分かり易かった。
転写１日後転写箇所をみると青色であったところが消色し転写箇所が分かり難くなっており、またその粘着力には変化はなかった。
【００１２】
比較例１
実施例１と同様にして色剤Ａを得た。次に界面重合法を用い、この色剤Ａの消色剤となるひまし油（関東化学（株）製）を内包したマイクロカプセルを得、実施例１と同様にして色剤Ａ ５．４４重量部とこのひまし油内包マイクロカプセル１３．６重量部をアクリル系粘着剤（サイデン（株）製）２１．７６重量部に分散させ、剥離処理した基材上に塗工し、感圧転写粘着テープを得た。
このテープを１００００ＫＰａの圧力をかけながら紙に転写したところ、この時点では視認可能な青色を有していた為にどこまで転写をしたのか分かり易かった。
転写１日後転写箇所をみると青色であったところが薄い青に変化していたが転写箇所がまだはっきりと確認できた。またその粘着力には変化はなかった。
【００１３】
実施例２
界面重合法を用い、剥離剤である酢酸エチルを内包したマイクロカプセルを得た。この酢酸エチル内包マイクロカプセル１３．６重量部と針状粒子（「パナテトラ」）６．８重量部とをアクリル系粘着剤２１．７６重量部に分散させ、剥離処理した基材上に塗工させ、感圧転写粘着テープを得た。
このテープを１５０ｋＰａの圧力をかけながら紙に転写したところ、この時点では通常粘着剤として使用できた。
転写後に転写箇所を５０００ｋＰａの圧力で加圧すると粘着力の劇的な低下がみられ、紙が破壊することなく粘着剤が剥離した。
【００１４】
比較例２
実施例２と同様にして剥離剤である酢酸エチルを内包したマイクロカプセルを得た。
次に酢酸エチル内包マイクロカプセル１３．６重量部をアクリル系粘着剤２１．７６重量部に分散させ、剥離処理した基材上に塗工させ、感圧転写粘着テープを得た。
このテープを１５０ｋＰａの圧力をかけながら紙に転写したところ、この時点では通常の粘着剤として使用できた。
転写後に転写箇所を５０００ｋＰａの圧力で加圧すると剥離時に部分的に紙を剥離して剥離を出来ていない個所が存在した。粘着力の低下はなく、剥離をすることはなかった。
【００１５】
実施例３
実施例１で用いた色剤Ａ５．４４重量部とこのひまし油内包マイクロカプセル１３．６重量部とりん片状粒子（「金星」）６．８重量部をアクリル粘着剤（サイデン化学（株）製）２１．７６重量部に分散させ、剥離処理した基材上に塗工させ、感圧転写粘着テープを得た。
このテープを１００００ＫＰａの圧力をかけながら紙に転写したところ、この時点では視認可能な青色を有していた為にどこまで転写をしたのか分かり易かった。
転写１日後転写箇所をみると青色であったところが消色し転写箇所が分かり難くなっており、またその粘着力には変化はなかった。
【００１６】
比較例３
りん片状粒子（「金星」）６．８重量部を用いない以外は、実施例３と同様にして感圧転写粘着テープを得た。このテープを１００００ＫＰａの圧力をかけながら紙に転写したところ、この時点では視認可能な青色を有していた為にどこまで転写をしたのか分かり易かった。
転写１日後転写箇所をみると青色であったところが薄い青に変化していたが転写箇所がまだはっきりと確認できた。またその粘着力には変化はなかった。
【００１７】
実施例４
実施例２で用いた針状結晶の無機粒子（「パナテトラ」）をりん片状結晶の無機粒子（「金星」）に変えた以外は、実施例２と同様にして感圧転写粘着テープを得た。このテープを１００００ＫＰａの圧力をかけながら紙に転写したところ、この時点では視認可能な青色を有していた為にどこまで転写をしたのか分かり易かった。
転写１日後転写箇所をみると青色であったところが消色し転写箇所が分かり難くなっていた。
【００１８】
比較例４
りん片状結晶の無機粒子（「金星」）を用いない以外は、実施例４と同様にして感圧転写粘着テープを得た。このテープを１５０ｋＰａの圧力をかけながら紙に転写したところ、この時点では通常の粘着剤として使用できた。
転写後に転写箇所を５０００ｋＰａの圧力で加圧すると剥離時に部分的に紙を剥離して剥離を出来ていない個所が存在した。粘着力の低下はなく、剥離をすることはなかった。
【図面の簡単な説明】
【００１９】
【図１】感圧転写粘着テープの粘着剤層の構造
【符号の説明】
【００２０】
１  粘着剤    ２  機能発現剤内包マイクロカプセル    ３  針状粒子
【図１】
2007039630.tif 000002